(57)【要約】【課題】ガスバリア性包装材料の提供。【解決手段】支持体上に、少なくとも接着層、第１のバリア層、第２のバリア層及び保護層が、この順序に積層されたガスバリア性包装材料であって、前記保護層が多価金属化合物、ポリエステル系樹脂及び分散剤を含有する塗液から形成され、前記保護層の重量に対し、前記多価金属化合物を４０〜９０重量％含有し、前記分散剤がポリカルボン酸系樹脂のナトリウム塩であり、前記第２のバリア層を分離し、透過法によってバリア層の赤外線吸収スペクトルと測定した際の、１４９０〜１６５９ｃｍ−１の範囲内の最大ピーク高さ（α）と１６６０〜１７５０ｃｍ−１の範囲内の最大ピーク高さ（β）との比（α／β）が１未満であることを特徴とするガスバリア性包装材料。【選択図】なし【特許請求の範囲】
【請求項１】
支持体上に、少なくとも接着層、第１のバリア層、第２のバリア層及び保護層が、この順序に積層されたガスバリア性包装材料であって、
前記保護層が多価金属化合物、ポリエステル系樹脂及び分散剤を含有する塗液から形成され、
前記保護層の重量に対し、前記多価金属化合物を４０〜９０重量％含有し、
前記分散剤がポリカルボン酸系樹脂のナトリウム塩であり、
前記第２のバリア層を分離し、透過法によってバリア層の赤外線吸収スペクトルと測定した際の、１４９０〜１６５９ｃｍ−１の範囲内の最大ピーク高さ（α）と１６６０〜１７５０ｃｍ−１の範囲内の最大ピーク高さ（β）との比（α／β）が１未満であることを特徴とするガスバリア性包装材料。
【請求項２】
前記保護層を形成する塗液は、前記多価金属化合物の１００重量％に対して、前記分散剤を２〜２０重量％含有する請求項１に記載のガスバリア性包装材料。
【請求項３】
請求項１又は２に記載のガスバリア性包装材料に、レトルト処理、ボイル処理および調湿処理からなる群から選択される少なくとも１種の処理を施すことにより得られるガスバリア性包装材料であって、前記第２のバリア層を分離し、透過法によってバリア層の赤外線吸収スペクトルと測定した際の、１４９０〜１６５９ｃｍ−１の範囲内の最大ピーク高さ（α）と１６６０〜１７５０ｃｍ−１の範囲内の最大ピーク高さ（β）との比（α／β）が１以上であることを特徴とするガスバリア性包装材料。
【発明の詳細な説明】
【技術分野】
【０００１】
本発明は、ガスバリア性包装材料に関する。
【背景技術】
【０００２】
食品、医薬品等の包装に用いられる包装材料に対しては、内容物の変質を防止することが求められている。例えば、食品用包装材料に対しては、タンパク質や油脂等の酸化や変質を抑制し、更に風味や鮮度を保持できることが求められ、また、無菌状態での取扱が必要とされる医薬品用包装材料に対しては、内容物の有効成分の変質を抑制し、その効能を保持できることが求められている。このような内容物の変質は、主として、包装材料を透過する酸素や水蒸気あるいは内容物と反応するような他のガスにより引き起こされている。そのため、食品や医薬品等の包装に用いられる包装材料に対しては、酸素や水蒸気などのガスを透過させない性質（ガスバリア性）を備えていることが求められている。
【０００３】
このような要求に対し、従来、比較的ガスバリア性が高いとされる重合体（ガスバリア性重合体）で構成されるガスバリア性フィルムやこれを基材フィルムとして用いた積層体が用いられている。
従来、ガスバリア性重合体としてポリ（メタ）アクリル酸やポリビニルアルコールに代表される、分子内に親水性の高い高水素結合性基を含有する重合体が用いられてきた。しかしながら、これら重合体からなる包装材料は、乾燥条件下においては、非常に優れた酸素等のガスバリア性を有する一方で、高湿度条件下においては、その親水性に起因して酸素等のガスバリア性が大きく低下するという問題や、該フィルムは湿度や熱水に対する耐性が劣るという問題があった。
【０００４】
これらの問題を解決するために、基材上にポリカルボン酸系重合体層と多価金属化合物含有層とを隣接させて積層し、層間反応により、ポリカルボン酸系重合体の多価金属塩とすることが知られており（例えば、特許文献１〜２）、このようにして得られるガスバリア性包装材料は、高湿度下でも高い酸素ガスバリア性を有することが開示されている。
また、湿度に依存せず、レトルト処理等を必要としないガスバリア性包装材料が知られている（例えば、特許文献３〜５）。
【先行技術文献】
【特許文献】
【０００５】
【特許文献１】特許第４３７３７９７号公報
【特許文献２】特許第５０１２８９５号公報
【特許文献３】特許第４２００９７２号公報
【特許文献４】特許第４２０５８０６号公報
【特許文献５】特開２０１３−０１８１８８号公報
【発明の概要】
【発明が解決しようとする課題】
【０００６】
しかしながら、上記特許文献１〜２に記載されているガスバリア性包装材料では、レトルト処理等による層間反応が必要であり、水蒸気バリア性に劣るといった問題点があった。
また、上記特許文献３〜５に記載されているガスバリア性包装材料では、無機化合物の蒸着膜を含み、酸素バリア性および水蒸気バリア性を有するが、上記蒸着膜が割れ易いことに起因し、屈曲、延伸等の虐待やレトルト処理等の高温高圧処理が行われた場合、両バリア性が低下し易いといった問題点があった。
また、上記文献１〜２に記載されているガスバリア性包装材料を製造する際に用いる塗液の前駆液（通常は硬化剤を添加せずに保管し、使用直前に硬化剤を添加して塗液とする）は安定性が不十分であるため凝集が生じ易く、保存性の観点より、未だ改良の余地があった。
【０００７】
本発明は上記事情を鑑みてされたものであり、レトルト処理等の工程を経ずとも、優れた酸素バリア性および水蒸気バリア性を有するガスバリア性包装材料を提供することを目的とする。また、耐虐待性に優れ、レトルト処理等の高温高圧処理に耐え、かつ、レトルト処理等の高温高圧処理の後は、極めて酸素ガスバリア性に優れる、さらには保存性に優れた前駆液からなる塗液を使用することにより、生産性にも優れたガスバリア性包装材料を提供することを目的とする。
【課題を解決するための手段】
【０００８】
本発明は、支持体上に、少なくとも接着層、第１のバリア層、第２のバリア層及び保護層が、この順序に積層されたガスバリア性包装材料であって、前記保護層が多価金属化合物、ポリエステル系樹脂及び分散剤を含有する塗液から形成され、前記保護層の重量に対し、前記多価金属化合物を４０〜９０重量％含有し、前記分散剤がポリカルボン酸系樹脂のナトリウム塩であり、前記第２のバリア層を分離し、透過法によってバリア層の赤外線吸収スペクトルと測定した際の、１４９０〜１６５９ｃｍ−１の範囲内の最大ピーク高さ（α）と１６６０〜１７５０ｃｍ−１の範囲内の最大ピーク高さ（β）との比（α／β）が１未満であることを特徴とするガスバリア性包装材料である。
本発明においては、前記保護層を形成する塗液は、前記多価金属化合物の１００重量％に対して、前記分散剤を２〜２０重量％含有することが好ましい。
また本発明は、前記ガスバリア性包装材料をレトルト処理、ボイル処理および調湿処理からなる群から選択される少なくとも１種の処理を施すことにより得られるガスバリア性包装材料であって、前記第２のバリア層を分離し、透過法によってバリア層の赤外線吸収スペクトルと測定した際の、１４９０〜１６５９ｃｍ−１の範囲内の最大ピーク高さ（α）と１６６０〜１７５０ｃｍ−１の範囲内の最大ピーク高さ（β）との比（α／β）が１以上であることを特徴とするガスバリア性包装材料を提供することができる。
【発明の効果】
【０００９】
本発明によれば、レトルト処理等の工程を経ずとも、優れた酸素バリア性および水蒸気バリア性を有するガスバリア性包装材料を提供することができる。また、耐虐待性に優れ、レトルト処理等の高温高圧処理に耐え、かつ、レトルト処理等の高温高圧処理の後は、極めて酸素ガスバリア性に優れる、さらには保存性に優れた塗液を使用することにより、生産性にも優れたガスバリア性包装材料を提供することができる。
本発明によれば、酸素等の影響により、劣化を受けやすい、食品、飲料、薬品、医薬品、電子部品等の精密金属部品の包装材料を提供することができる。さらに長期にわたり安定したガスバリア性能が必要で、かつボイル、レトルト殺菌等の高温熱水条件下での処理を必要とする物品の包装材料として好適に使用することができるガスバリア性包装材料を提供することができる。
さらに、本発明による塗液を使用すれば、前駆液の保管に際し、冷蔵庫のような低温保管設備や、塗布後速やかに使用する設備を必要とせずにガスバリア性包装材料を提供することができる。
【発明を実施するための形態】
【００１０】
以下、本発明のガスバリア性包装材料の好ましい実施形態について説明するが、これらの実施形態は、発明の趣旨をより良く理解させるために一例として説明するものであり、特に指定のない限り、本発明を限定するものではない。
【００１１】
≪第１実施形態≫
本実施形態のガスバリア性包装材料は、支持体上に、少なくとも接着層、第１のバリア層、第２のバリア層及び保護層が、この順序に積層されたガスバリア性包装材料であって、前記保護層が多価金属化合物、ポリエステル系樹脂及び分散剤を含有する塗液から形成され、前記保護層の重量に対し、前記多価金属化合物を４０〜９０重量％含有し、前記分散剤がポリカルボン酸系樹脂のナトリウム塩であり、前記第２のバリア層を分離し、透過法によってバリア層の赤外線吸収スペクトルと測定した際の、１４９０〜１６５９ｃｍ−１の範囲内の最大ピーク高さ（α）と１６６０〜１７５０ｃｍ−１の範囲内の最大ピーク高さ（β）との比（α／β）が１未満である。
【００１２】
［支持体］
支持体の形態としては特に限定されず、例えば、フィルム、シート、ボトル、カップ、トレー、タンク、チューブ等の形態が挙げられる。本実施形態においては、バリア層等を積層させる観点より、フィルムやシートが好ましい。
支持体の厚さは、その用途などによっても異なるが、例えば５μｍ〜５ｃｍの厚さが挙げられる。フィルムやシートの用途では、５〜８００μｍが好ましく、１０〜５００μｍがさらに好ましい。
支持体の厚さが上記範囲内であると、各用途での作業性および生産性に優れている。
また、このような支持体の材質としては、例えば、プラスチックス類、紙類、ゴム類が挙げられる。これらの材質の中でも、支持体とバリア層等の観点からプラスチックス類が好ましい。
【００１３】
プラスチックス類の材質としては、例えば、低密度ポリエチレン、高密度ポリエチレン、直鎖状低密度ポリエチレン、ポリプロピレン、ポリ４−メチルペンテン、環状ポリオレフィン等のポリオレフィン系重合体やそれらの共重合体、およびそれらの酸変性物;ポリ酢酸ビニル、エチレン−酢酸ビニル共重合体、エチレン−酢酸ビニル共重合体ケン化物、ポリビニルアルコール等の酢酸ビニル系共重合体；ポリエチレンテレフタレート、ポリブチレンテレフタレート、ポリエチレンナフタレート、ポリε−カプロラクトン、ポリヒドロキシブチレート、ポリヒドロキシバリレート等のポリエステル系重合体やそれらの共重合体；ナイロン６、ナイロン６６、ナイロン１２、ナイロン６，６６共重合体、ナイロン６，１２共重合体、メタキシレンアジパミド・ナイロン６共重合体等のポリアミド系重合体やそれらの共重合体；ポリエチレングリコール、ポリエーテルスルフォン、ポリフェニレンサルファイド、ポリフェニレンオキサイド等のポリエーテル系重合体；ポリ塩化ビニル、ポリ塩化ビニリデン、ポリフッ化ビニル、ポリフッ化ビニリデン等の塩素系およびフッ素系重合体やそれらの共重合体；ポリメチルアクリレート、ボリエチルアクリレート、ポリメチルメタクリレート、ポリエチルメタクリレート、ポリアクリロニトリル等のアクリル系重合体やそれらの共重合体；ポリイミド系重合体やその共重合体；アルキッド樹脂、メラミン樹脂、アクリル樹脂、硝化綿、ウレタン樹脂、不飽和ポリエステル樹脂、フェノール樹脂、アミノ樹脂、フッ素樹脂、塗料用に用いるエポキシ樹脂等の樹脂；セルロース、澱粉、プルラン、キチン、キトサン、グルコマンナン、アガロース、ゼラチン等の天然高分子化合物やそれらの混合物が挙げられる。 
【００１４】
また、このような支持体としては、支持体と接着層の接着性の観点から、表面にコロナ処理、火炎処理、プラズマ処理等の表面活性化処理が施された基材用いてもよい。
【００１５】
［接着層］
接着層は、イソシアネート基、アミノ基、又はメルカプト基のいずれか１種を有するケイ素化合物（１）又はケイ素化合物（１）の加水分解物と、ヒドロキシル価が５〜２００（ＫＯＨｍｇ／ｇ）のアクリルポリオールと、イソシアネート化合物との複合物を含む塗液から形成される。前記接着層は前記塗液を塗工し、乾燥させて形成することが好ましい。
第１の接着層の厚さは、均一に塗膜が形成することができれば特に限定しないが、一般的に０．０１〜２μｍの範囲であることが好ましく、０．０５〜０．５μｍの範囲であることがより好ましい。
【００１６】
厚さが０．０１μｍ以上の場合、均一な塗膜が得られやすく、密着性の観点で優れている。また厚さが２μｍ以下の場合は塗膜にフレキシビリティを保持させることができ、外的要因により塗膜に亀裂を生じる恐れがない。
【００１７】
＜ケイ素化合物（１）＞
前記ケイ素化合物（１）の例としては、ビニルトリメトキシシラン、γ−クロロプロピルメチルジメトキシシラン、γ−クロロプロピルトリメトキシシラン、グリシドオキシプロピルトリメトキシシラン、γ−メタクリロキシプロピルトリメトキシシラン、γ−メタクリロキシプロピルメチルジメトキシシラン等のシランカップリング剤あるいはその加水分解物の１種ないしは２種以上を用いることができる。
【００１８】
さらにこれらのシランカップリング剤のうち、ポリオールの水酸基またはイソシアネート化合物のイソシアネート基と反応する官能基を持つものが特に好ましい。例えばγ−イソシアネートプロピルトリエトキシシラン、γ−イソシアネートプロピルトリメトキシシランのようなイソシアネート基を含むもの、γ−メルカプトプロピルトリエトキシシランのようなメルカプト基を含むものや、γ−アミノプロピルトリエトキシシラン、γ−アミノプロピルトリメトキシシラン、Ｎ−β−（アミノエチル）−γ−アミノプロピルトリエトキシシラン、γ−フェニルアミノプロピルトリメトキシシランのようなアミノ基を含むものがある。
【００１９】
さらにγ−グリシドオキシプロピルトリメトキシシランやβ−（３、４−エポキシシクロヘキシル）エチルトリメトキシシラン等のようにエポキシ基を含むものや、ビニルトリメトキシシラン、ビニルトリス（β−メトキシエトキシ）シラン等のようなシランカップリング剤にアルコール等を付加し水酸基等を付加したものでも良く、これら１種ないしは２種以上を用いることができる。
【００２０】
これらのシランカップリング剤は、一端に存在する有機官能基がポリオールとイソシアネート化合物からなる複合物中で相互作用を示し、もしくはポリオールの水酸基またはイソシアネート化合物のイソシアネート基と反応する官能基を含むシランカップリング剤を用いることで共有結合をもたせることによりさらに強固なプライマー層を形成し、他端のアルコキシ基またはアルコキシ基の加水分解によって生成したシラノール基が無機酸化物中の金属や、無機酸化物の表面の極性の高い水酸基等と強い相互作用により無機酸化物との高い密着性を発現し、目的の物性を得ることができるものである。よって上記プライマー層としてシランカップリング剤を金属アルコキシドとともに加水分解反応させたものを用いても構わない。また上記シランカップリング剤のアルコキシ基がクロロ基、アセトキシ基等になっていても何ら問題はなく、これらのアルコキシ基、クロロ基、アセトキシ基等が加水分解し、シラノール基を形成するものであればこの複合物に用いることができる。
【００２１】
＜ポリオール＞
ポリオールとは高分子末端に、２つ以上のヒドロキシル基をもつもので、後に加えるイソシアネート化合物のイソシアネート基と反応させるものである。このポリオールとして、アクリル酸誘導体モノマーを重合させて得られるポリオールもしくは、アクリル酸誘導体モノマーおよびその他のモノマーとを共重合させて得られるポリオールであるアクリルポリオールが好ましい。
【００２２】
中でもエチルメタクリレート、ヒドロキシエチルメタクリレートやヒドロキシプロピルメタクリレート、ヒドロキシブチルメタクリレートなどのアクリル酸誘導体モノマーを重合させたアクリルポリオールや、前記アクリル酸誘導体とスチレン等のその他のモノマーを加え共重合させたアクリルポリオールが好ましく用いられる。
【００２３】
またイソシアネート化合物との反応性、シランカップリング剤との相溶性を考慮すると前記アクリルポリオールのヒドロキシル価が５〜２００（ＫＯＨｍｇ／ｇ）の間であることが好ましい。アクリルポリオールとシランカップリング剤の配合比は、重量比で１／１から１０００／１の範囲であることが好ましく、２／１から１００／１の範囲にあることがより好ましい。溶解および希釈溶媒としては、溶解および希釈可能であれば特に限定されるものではなく、例えば酢酸エチル、酢酸ブチル等のエステル類、メタノール、エタノール、イソプロピルアルコール等のアルコール類、メチルエチルケトンなどのケトン類、トルエン、キシレン等の芳香族炭化水素類等が単独および任意に配合されたものを用いることができる。しかし、シランカップリング剤を加水分解するために塩酸等の水溶液を用いる場合には、共溶媒としてイソプロピルアルコール等のアルコール類と極性溶媒である酢酸エチルを任意に混合した溶媒を用いることが好ましい。
【００２４】
＜イソシアネート化合物＞
イソシアネート化合物は、アクリルポリオールなどのポリオールと反応してできるウレタン結合によりプラスチック基材や無機酸化物との密着性を高めるために添加されるもので主に架橋剤もしくは硬化剤として作用する。前記機能を発揮するイソシアネート化合物の具体例としては、芳香族系のトリレンジイソシアネート（ＴＤＩ）やジフェニルメタンジイソシアネート（ＭＤＩ）、脂肪族系のキシリレンジイソシアネート（ＸＤＩ）やヘキサメチレンジイソシアネート（ＨＭＤＩ）、イソホロンジイソシアネート（ＩＰＤＩ）などのモノマー類、これらの重合体、もしくは誘導体の１種、またはこれらの２種以上用いることができる。
【００２５】
ここで、アクリルポリオールとイソシアネート化合物の配合比は特に制限されるものではないが、イソシアネート化合物が少なすぎると硬化不良になる場合があり、またそれが多すぎるとブロッキング等が発生し加工上問題がある。そこでアクリルポリオールとイソシアネート化合物との配合比としては、イソシアネート化合物由来のＮＣＯ基がアクリルポリオール由来のＯＨ基の５０倍以下であることが好ましく、特に好ましいのはＮＣＯ基とＯＨ基が当量で配合される場合である。混合方法は、周知の方法が使用可能で特に限定しない。
【００２６】
＜接着層の塗液Ａ＞
接着層は、塗液Ａから形成される。塗液Ａは、イソシアネート基、アミノ基、又はメルカプト基のいずれか１種を有するケイ素化合物（１）又はケイ素化合物（１）の加水分解物と、ヒドロキシル価が５〜２００（ＫＯＨｍｇ／ｇ）のアクリルポリオールと、イソシアネート化合物との複合物を含む。塗液Ａに用いる溶媒としては、特に限定されないが、例えば、水、メチルアルコール、エチルアルコール、イソプロピルアルコール、ｎ−プロピルアルコール、ｎ−ブチルアルコール、ｎ−ペンチルアルコール、ジメチルスルフォキシド、ジメチルフォルムアミド、ジメチルアセトアミド、トルエン、ヘキサン、ヘプタン、シクロヘキサン、アセトン、メチルエチルケトン、ジエチルエーテル、ジオキサン、テトラヒドロフラン、酢酸エチル、酢酸ブチル等の有機溶媒を挙げることができる。また、このような塗液の固形分濃度としては、塗工適性の観点から、０．５〜５０質量％の範囲であることが好ましい。
【００２７】
［第１のバリア層］
第１のバリア層は、厚さ５〜３００ｎｍの無機酸化物からなる無機酸化物薄膜層で、前記無機酸化物が酸化アルミニウム、酸化ケイ素あるいはそれらの混合物である。第１のバリア層を形成する方法としては種々あり、通常の真空蒸着法により形成することができるが、その他の薄膜形成方法であるスパッタリング法やイオンプレーティング法、化学気相成長法などを用いることもできる。
【００２８】
真空蒸着法による真空蒸着装置の加熱手段としては電子線加熱方式や抵抗加熱方式、誘導加熱方式が好ましく、蒸着薄膜の密着性及び蒸着薄膜の緻密性を向上させるために、プラズマアシスト法やイオンビームアシスト法を用いることも可能である。また、蒸着薄膜の透明性を上げるために蒸着の際、酸素ガスなどを吹き込んだりする反応蒸着を行ってもよい。酸化アルミニウムは、アルミニウム（Ａｌ）と酸素（Ｏ）の存在比が、Ａｌ：Ｏ＝１：１．５〜１：２．０であることが好ましい。
【００２９】
例えば酸化アルミニウム蒸着層は、アルミニウムを蒸発材料にして、酸素、炭酸ガスと不活性ガスなどとの混合ガスの存在下で薄膜形成を行う反応性蒸着、反応性スパッタリング、反応性イオンプレーティングにより形成することができる。この時アルミニウムを酸素と反応させれば、化学量論的にはＡｌ２Ｏ３であることから、Ａｌ：Ｏ＝１：１．５であると考えられる。しかし蒸着方法によって、一部アルミニウムのまま存在するものや、または過酸化アルミニウムで存在するものもあり、Ｘ線光電子分光分析装置（ＥＳＣＡ）等を用いて蒸着層の元素の存在比を測定すると、一概にＡｌ：Ｏ＝１：１．５とならない場合もある。一般にＡｌ：Ｏ＝１：１．５より酸素が少なくアルミニウム量が多いものは、級密な膜を形成するために良好なガスバリア性が得られるが、蒸着膜が黒く着色し、光線透過量が低くなる傾向がある。逆にＡｌ：Ｏ＝１：１．５より酸素が多くアルミニウム量が低いものは、疎な膜を形成し、ガスバリア性は悪いが光線透過量は高く透明なものが得られる。
【００３０】
［第２のバリア層］
第２のバリア層には、ポリカルボン酸系重合体が含まれていることが好ましい。ポリカルボン酸系重合体とは、分子内に２個以上のカルボキシル基を有する重合体である。このようなポリカルボン酸系重合体としては、たとえば、エチレン性不飽和カルボン酸の（共）重合体；エチレン性不飽和カルボン酸と他のエチレン性不飽和単量体との共重合体；アルギン酸、カルボキシメチルセルロース、ペクチン等の分子内にカルボキシル基を有する酸性多糖類が挙げられる。これらのポリカルボン酸系重合体は１種のものを単独で用いても、２種以上のものを混合して用いてもよい。
第２のバリア層の厚さは、均一に塗膜が形成することができれば特に限定しないが、一般的に０．０１〜２μｍの範囲であることが好ましく０．０５〜１．０μｍの範囲であることがより好ましい。
【００３１】
また、このようなエチレン性不飽和カルボン酸としては、例えば、アクリル酸、メタクリル酸、イタコン酸、マレイン酸、フマル酸、クロトン酸等が挙げられる。さらに、これらのエチレン性不飽和カルボン酸と共重合可能なエチレン性不飽和単量体としては、たとえば、エチレン、プロピレン、酢酸ビニル等の飽和カルボン酸ビニルエステル類、アルキルアクリレート類、アルキルメタクリレート類、アルキルイタコネート類、塩化ビニル、塩化ビニリデン、スチレン、アクリルアミド、アクリロニトリルが挙げられる。
【００３２】
このようなポリカルボン酸系重合体の中でも、得られるガスバリア性積層体のガスバリア性の観点から、ポリカルボン酸系重合体が、アクリル酸、マレイン酸、メタクリル酸、イタコン酸、フマル酸、およびクロトン酸の中から選ばれる少なくとも１種の重合性単量体から誘導される構成単位を含む重合体、または該重合体の混合物であることが好ましい。また、アクリル酸、マレイン酸、メタクリル酸、およびイタコン酸の中から選ばれる少なくとも１種の重合性単量体から誘導される構成単位を含む重合体、または該重合体の混合物であることが特に好ましい。
該重合体は単独重合体を用いても、共重合体を用いてもよい。該重合体において、前記アクリル酸、マレイン酸、メタクリル酸、およびイタコン酸の中から選ばれる少なくとも１種の重合性単量体から誘導される構成単位が８０ｍｏｌ％以上であることが好ましく、９０ｍｏｌ％以上であることがより好ましい（ただし全構成単位を１００ｍｏｌ％とする）。
上記構成単位以外の構成単位が含まれる場合には、その他の構成単位としては、例えば前述のエチレン性不飽和カルボン酸と共重合可能なエチレン性不飽和単量体などが挙げられる。
【００３３】
本発明に用いるポリカルボン酸系重合体は、数平均分子量が２，０００〜１０，０００，０００の範囲であることが好ましい。数平均分子量が２，０００以上の場合は、得られるガスバリア性包装材料は耐水性にすぐれ、水分によってガスバリア性や透明性が悪化する場合や、白化の発生が起こる場合がない。他方、数平均分子量が１０，０００，０００以下の場合、塗工によって接着層を形成する際に、粘度が高くなり塗工性が損なわれにくい。さらに、得られるガスバリア性積層体の耐水性の観点から、このようなポリカルボン酸系重合体の数平均分子量は５，０００〜１，０００，０００の範囲であることが好ましい。なお、上記数平均分子量は、ゲル浸透クロマトグラフィー（ＧＰＣ）により求めた、ポリスチレン換算の数平均分子量である。
本発明に用いるポリカルボン酸系重合体としては、１種単独で用いてもよく、２種以上を混合して用いてもよい。
【００３４】
また、本発明に用いるポリカルボン酸系重合体は、ポリカルボン酸系重合体の有するカルボキシル基の一部が、予め塩基性化合物で中和されていてもよい。塩基性化合物としては、多価金属化合物、一価金属化合物、およびアンモニアからなる群から選択される少なくとも１種の塩基性化合物が好ましい。
ポリカルボン酸系重合体の有するカルボキシル基の一部を予め中和することにより、第２のバリア層の耐水性を向上させることができる。これにより水系塗液からなる後述する第２の保護層を積層させた際の第２のバリア層の膨張を防ぐことができる。カルボキシル基の中和度としては、第２のバリア層の前駆塗液の安定性の観点から、３０ｍｏｌ％以下であることが好ましく、２５ｍｏｌ％以下であることがより好ましい。
【００３５】
前記第２のバリア層は、下記一般式（１）で表されるシランカップリング剤、その加水分解物、およびこれらの縮合物からなる群から選択される少なくとも１種のケイ素化合物（４）を含んでいる。
【００３６】
【化１】
2014231365.tif 000002
［式（１）中、Ｒは炭素数１〜６のアルキル基であり、Ｚはグリシジルオキシ基またはアミノ基を含有する有機基であり、Ｒはそれぞれ同一であっても異なっていてもよい。］
【００３７】
なお、本発明において、「一般式（１）で表されるシランカップリング剤、その加水分解物、およびこれらの縮合物からなる群から選択される少なくとも１種のケイ素化合物（４）」を単に「ケイ素化合物（４）」とも記す。また、一般式（１）で表されるシランカップリング剤の加水分解物が縮合したものを、加水分解縮合物とも記す。
【００３８】
ケイ素化合物（４）は、一般式（１）で表されるシランカップリング剤自体であってもよく、該化合物が、加水分解した加水分解物でもよく、これらの縮合物であってもよい。ケイ素化合物（４）としては、例えばゾルゲル法を用いて、一般式（１）で表されるシランカップリング剤の加水分解および縮合反応を行ったものを用いることができる。
なお、通常一般式（１）で表されるシランカップリング剤は、加水分解が容易におこり、また、酸、アルカリ存在下では容易に縮合反応がおこるため、一般式（１）で表されるシランカップリング剤のみ、その加水分解物のみ、またはこれらの縮合物のみで存在することは稀である。すなわちケイ素化合物（４）は、通常一般式（１）で表されるシランカップリング剤、その加水分解物、およびこれらの縮合物が混在している。また、加水分解物には、部分加水分解物、完全加水分解物が含まれる。
【００３９】
ケイ素化合物（４）としては、少なくとも加水分解縮合物を含むことが好ましい。加水分解縮合物を製造する際の方法としては、一般式（１）で表されるシランカップリング剤を、上述のポリカルボン酸系重合体および水を含む液に直接混合してもよく、シランカップリング剤に水を加えることによって、加水分解およびそれに続く縮合反応を行い、ポリカルボン酸系重合体と混合する前に、加水分解縮合物を得てもよい。
【００４０】
一般式（１）で表されるシランカップリング剤の具体例としては、γ−グリシドキシプロピルトリメトキシシラン、γ−グリシドキシプロピルトリエトキシシラン、γ−アミノプロピルトリメトキシシラン、γ−アミノプロピルトリエトキシシランが挙げられ、γ−グリシドキシプロピルトリメトキシシラン、γ−アミノプロピルトリメトキシシランが好ましい。シランカップリング剤としては、一種で用いても、二種以上で用いてもよい。
本実施形態の第２のバリア層は前記ケイ素化合物（４）を含むが、本実施形態の第２のバリア層は、ケイ素化合物（４）の使用量が少量でも優れた効果を発揮するため、コストの観点から前記ケイ素化合物（４）を少量含むことが好ましい。
前記ケイ素化合物（４）として、加水分解縮合物を含む場合には、一般式（１）で表されるシランカップリング剤の有するアルコキシ基（ＯＲ）の少なくとも一部が、水酸基に置換され加水分解物となり、さらに該加水分解物が縮合することによって、ケイ素原子（Ｓｉ）が酸素を介して結合した化合物が形成される。この縮合が繰り返されることにより、加水分解縮合物が得られる。
【００４１】
第２のバリア層に含まれる前記ケイ素化合物（４）の量は、ポリカルボン酸系重合体の重量とケイ素化合物（４）の重量との比（ポリカルボン酸系重合体：ケイ素化合物（４））が９９．５：０．５〜８０．０：２０．０であることが好ましい。ただし、一般式（１）で表されるシランカップリング剤以外のケイ素化合物（４）の重量は、一般式（１）で表されるシランカップリング剤換算の重量である。つまり、ケイ素化合物（４）は、一般式（１）で表されるシランカップリング剤、その加水分解物、およびこれらの縮合物が混在するが、本実施形態においてケイ素化合物（４）の重量は、一般式（１）で表されるシランカップリング剤に換算した値、すなわち一般式（１）で表されるシランカップリング剤の仕込み量である。
【００４２】
なお、一般式（１）で表されるシランカップリング剤として、γ−グリシドキシプロピルトリメトキシシランや、γ−グリシドキシプロピルトリエトキシシランを用いる場合には、ポリカルボン酸系重合体の重量とケイ素化合物（４）の重量との比が、９９．５：０．５〜９０：１０であることが好ましく、９９：１〜９５：５であることが特に好ましい。また、一般式（１）で表されるシランカップリング剤として、γ−アミノプロピルトリメトキシシランや、γ−アミノプロピルトリエトキシシランを用いる場合には、ポリカルボン酸系重合体の重量とケイ素化合物（４）の重量との比が、９９：１〜８０：２０であることが好ましく、９５：５〜８０：２０であることが特に好ましい。
【００４３】
上記範囲では、バリア性にすぐれ、第２のバリア層上に、水系塗液からなる第２の保護層を積層させた際の第２のバリア層の膨張を効率よく防ぐことができる。
また、本実施形態の第２のバリア層は、上記範囲でケイ素化合物（４）を含有させることができるため、相分離のない均一な層とすることができると考えられる。さらに、ケイ素化合物（４）を含有させることができるため、本実施形態の第２のバリア層は、酸に対する耐性を有すると考えられる。
【００４４】
＜亜鉛化合物＞
本実施形態において、第２のバリア層は亜鉛化合物を含有することができる。
ポリカルボン酸系重合体の有するカルボキシル基の一部を予め亜鉛で中和することにより、第２のバリア層の耐水性を向上させることができる。これにより、後述する水系塗液からなる第２の保護層を積層させた際の第２のバリア層の膨張を防ぐことができる。カルボキシル基の中和度としては、第２のバリア層の塗液Ｅの安定性の観点から、３０ｍｏｌ％以下であることが好ましく、２５ｍｏｌ％以下であることがより好ましい。
【００４５】
亜鉛化合物としては、例えば亜鉛の単体、酸化物、水酸化物、炭酸塩、有機酸塩（例えば、酢酸塩）、または無機酸塩や、アンモニウム錯体または２〜４級アミン錯体、あるいはそれらの炭酸塩または有機酸塩が挙げられる。
これらの亜鉛化合物の中でも、工業的生産性の観点から、酸化亜鉛、酢酸亜鉛がより好ましく、酸化亜鉛を用いることが特に好ましい。
【００４６】
＜添加剤＞
第２のバリア層には、各種の添加剤が含まれていてもよい。
添加剤としては可塑剤、樹脂、分散剤、界面活性剤、柔軟剤、安定剤、アンチブロッキング剤、膜形成剤、粘着剤、酸素吸収剤等が挙げられる。
例えば可塑剤としては、公知の可塑剤から適宜選択して使用することが可能である。該可塑剤の具体例としては、例えば、エチレングリコール、トリメチレングリコール、プロピレングリコール、テトラメチレングリコール、１，３−ブタンジオール、２，３−ブタンジオール、ペンタメチレングリコール、ヘキサメチレングリコール、ジエチレングリコール、トリエチレングリコール、ポリエチレングリコール、ポリビニルアルコール、エチレン−ビニルアルコール共重合体、ポリエチレンオキサイド、ソルビトール、マンニトール、ズルシトール、エリトリトール、グリセリン、乳酸、脂肪酸、澱粉、フタル酸エステルなどを例示することができる。これらは必要に応じて、混合物で用いてもよい。
【００４７】
またこれらの中でも、ポリエチレングリコール、ポリビニルアルコール、エチレン−ビニルアルコール共重合体、グリセリン、澱粉が、延伸性とガスバリア性の観点から好ましい。
このような可塑剤が含まれる場合には、第２のバリア層の延伸性が向上するため、第２のバリア層の耐虐待性をさらに向上させることができる。
第２のバリア層に添加剤が含まれている場合には、ポリカルボン酸系重合体の重量と添加剤の重量との比（ポリカルボン酸系重合体：添加剤）は通常は７０：３０〜９９．９：０．１の範囲であり、８０：２０〜９８：２であることが好ましい。
【００４８】
＜第２のバリア層の塗液Ｅ＞
第２のバリア層は、塗液Ｅから形成される。塗液Ｅは、上述のポリカルボン酸系重合体と、一般式（１）で表されるシランカップリング剤、その加水分解物、およびこれらの縮合物からなる群から選択される少なくとも１種のケイ素化合物（４）とから形成されるコーティング液であり、必要に応じて上述した添加剤を含んでいてもよい。
塗液Ｅに用いる溶媒としては、特に限定が無く、水、水と有機溶媒との混合溶媒等を用いることができ、ポリカルボン酸系重合体の溶解性の点で水が最も好ましい。アルコール等の有機溶媒は一般式（１）で表されるシランカップリング剤の溶解性、塗液Ｅの塗工性を向上する点で好ましい。
【００４９】
有機溶媒としては、炭素数１〜５の低級アルコールおよび炭素数３〜５の低級ケトンからなる群から選択される少なくとも１種の有機溶媒等を用いることが好ましい。
有機溶媒としては、具体的には、メタノール、エタノール、プロパノール、２−プロパノール、イソプロパノール、ｎ−ブタノール、イソブタノール、ｓｅｃ−ブタノール、ｔｅｒｔ−ブタノール、アセトン、メチルエチルケトン等が挙げられる。水としては、精製された水が好ましく、例えば蒸留水、イオン交換水などを用いることができる。
また、水と有機溶媒との混合溶媒としては、上述した水や有機溶媒を用いた混合溶媒が好ましく、水と炭素数１〜５の低級アルコールとの混合溶媒がより好ましい。
なお、混合溶媒としては、通常は水が２０〜９５重量％の量で存在し、該有機溶媒が８０〜５重量％の量で存在する（ただし、水と有機溶媒との合計を１００重量％とする）。
【００５０】
［保護層］
保護層は多価金属化合物、ポリエステル系樹脂、分散剤及び硬化剤を含有する塗液から形成される。前記保護層は、前記塗液を塗工して、乾燥させることにより形成することが好ましい。前記保護層は、該保護層の重量に対し、前記多価金属化合物を４０〜９０重量％含有する。前記分散剤はポリカルボン酸系樹脂のナトリウム塩である。
【００５１】
多価金属化合物とは、金属イオンの価数が２以上の金属（多価金属）の化合物である。
多価金属の具体例としては、マグネシウム、カルシウムなどのアルカリ土類金属、チタン、ジルコニウム、クロム、マンガン、鉄、ニッケル、銅、亜鉛などの遷移金属、アルミニウム等が挙げられる。
多価金属化合物の具体例としては、たとえば、前記多価金属の酸化物、水酸化物、炭酸塩等が挙げられる。
本実施形態においては前記保護層の重量に対し、多価金属化合物を４０〜９０重量％含有することが好ましく、５０〜９０重量％含有することがより好ましく、６０〜９０重量％含有することが特に好ましい。
上記範囲とすることにより、ガスバリア性及び密着性を向上させることができると考えられる。
本実施形態において、多価金属化合物は酸化亜鉛であることが好ましい。
酸化亜鉛粒子の平均粒子径は特に限定されないが、バリア性、コーティング適性の観点から、平均粒子径が５μｍ以下であることが好ましく、１μｍ以下であることがより好ましく、０．１μｍ以下であることが特に好ましい。
【００５２】
＜ポリエステル樹脂＞
ポリエステル樹脂は、特に限定されないが、密着性の観点から、ポリエステルポリオールからなる樹脂とジイソシアネートからなる硬化剤を反応させた樹脂である事が好ましい。
本実施形態においてポリエステル樹脂は、前記保護層の重量に対し、５〜３０重量％含有することが好ましい。
【００５３】
＜分散剤＞
本実施形態において保護層に用いられる塗液は分散剤としてポリカルボン酸系樹脂のナトリウムを含む。
ポリカルボン酸系樹脂とは、分子内に２個以上のカルボキシル基を有する樹脂である。
【００５４】
ポリカルボン酸系樹脂のナトリウム塩としては、例えば、アクリル酸、マレイン酸、メタクリル酸、イタコン酸、フマル酸、クロトン酸等の不飽和カルボン酸の単独重合体のナトリウム塩および、これらの不飽和カルボン酸を少なくとも１種用いて共重合を行うことにより得られる共重合体のナトリウム塩が挙げられる。
また、前記不飽和カルボン酸のナトリウム塩の単独重合体および、前記不飽和カルボン酸のナトリウム塩を少なくとも１種用いて共重合を行うことにより得られる共重合体を用いることもできる。すなわち、本発明に用いるポリカルボン酸系樹脂のナトリウム塩としては、不飽和カルボン酸を（共）重合することにより得たポリカルボン酸が有するカルボキシル基を、ナトリウムで中和することにより得られるポリカルボン酸系樹脂のナトリウム塩でもよく、不飽和カルボン酸のナトリウム塩を（共）重合することにより得られるポリカルボン酸系樹脂のナトリウム塩でもよい。
【００５５】
前記不飽和カルボン酸を少なくとも１種用いて共重合を行うことにより得られる共重合体のナトリウム塩としては、前記不飽和カルボン酸を２種以上用いて共重合を行うことにより得られる共重合体のナトリウム塩であることが好ましく、前記不飽和カルボン酸のナトリウム塩を少なくとも１種用いて共重合を行うことにより得られる共重合体としては、前記不飽和カルボン酸のナトリウム塩を２種以上用いて共重合を行うことにより得られる共重合体であることが好ましい。また、前記不飽和カルボン酸、不飽和カルボン酸のナトリウム塩以外のモノマーを共重合してもよい。
【００５６】
ポリカルボン酸系樹脂のナトリウム塩としては、酸化亜鉛の分散性の観点から、ポリアクリル酸ナトリウム塩、ポリマレイン酸ナトリウム塩、およびアクリル酸・マレイン酸共重合体ナトリウム塩からなる群から選択される少なくとも１種のポリカルボン酸ナトリウム塩であることが好ましい。
【００５７】
＜保護層の塗液Ｆ＞
保護層は、塗液Ｆから形成され、塗液Ｆは前駆液Ｆ−Ｂに硬化剤を添加して調整される。前駆液Ｆ−Ｂは、ポリウレタン樹脂またはポリエステル樹脂、酸化亜鉛および分散剤を含んでいる。
前駆液Ｆ−Ｂに用いる溶媒としては、特に限定されないが、例えば、水、メチルアルコール、エチルアルコール、イソプロピルアルコール、ｎ−プロピルアルコール、ｎ−ブチルアルコール、ｎ−ペンチルアルコール、ジメチルスルフォキシド、ジメチルフォルムアミド、ジメチルアセトアミド、トルエン、ヘキサン、ヘプタン、シクロヘキサン、アセトン、メチルエチルケトン、ジエチルエーテル、ジオキサン、テトラヒドロフラン、酢酸エチル、酢酸ブチル等の有機溶媒を挙げることができる。
また、このような塗液の固形分濃度としては、塗工適性の観点から、１〜５０質量％の範囲であることが好ましく、２〜３０質量％の範囲であることがより好ましい。
【００５８】
本実施形態のガスバリア性包装材料は、第２のバリア層を分離し、透過法により測定される赤外線吸収スペクトルにおける１４９０〜１６５９ｃｍ−１の範囲内の最大ピーク高さ（α）と、１６６０〜１７５０ｃｍ−１の範囲内の最大ピーク高さ（β）との比（α／β）が１未満である。
該赤外線吸収スペクトルは、例えば以下の方法により測定することができる。
まず、第２のバリア層を分離する。分離方法としては、例えば、第２のバリア層を直接、第２の保護層から剥離する方法が挙げられる。
次に、分離した第２のバリア層について、Ｐｅｒｋｉｎ−Ｅｌｍｅｒ社製ＦＴ−ＪＲ１７１０を用いて、透過法によって赤外線吸収スペクトルを測定する。このようにして得られた赤外線吸収スペクトルにおいて、１４９０〜１６５９ｃｍ−１の範囲内に出現するピークの中の最大ピーク高さ（α）と、１６６０〜１７５０ｃｍ−１の範囲内に出現するピークの最大ピーク高さ（β）との比（α／β）を算出する。
【００５９】
本実施形態に用いるポリカルボン酸系重合体がイオン架橋を形成すると、１５６０ｃｍ−１付近にカルボキシル基の塩（−ＣＯＯ−）のＣ＝Ｏ伸縮振動に由来する吸収極大を示し、１４９０〜１６５９ｃｍ−１の範囲内の最大ピーク高さ（α）はイオン架橋がどの程度形成されているかの尺度となる。
一方、イオン架橋を形成する前のカルボキシル基は、１７２０ｃｍ−１付近にカルボキシル基（−ＣＯＯＨ）のＣ＝Ｏ伸縮振動に由来する吸収極大を示し、１６６０〜１７５０ｃｍ−１の範囲内の最大ピーク高さ（β）は、イオン架橋を形成していないカルボキシル基の存在量の尺度となる。
本実施形態の第２のバリア層は、このＩＲピークの比（α／β）が１未満である。赤外線吸収スペクトルピークの比（α／β）が１未満であれば、第２のバリア層中のポリカルボン酸系重合体のカルボキシル基の多くは、イオン架橋を形成しておらず、柔軟性がある。この状態では延伸等の虐待が加えられても、第２のバリア層に欠陥が生じることはない。
【００６０】
ポリカルボン酸系樹脂のナトリウム塩は、アルキル基に起因して、多価金属化合物、特に酸化亜鉛に対する吸着能が高く、また、カルボキシル基に起因して、多価金属化合物、特に酸化亜鉛表面に吸着した後の電離による電気的斥力が生じやすいと考えられる。このため酸化亜鉛を好適な分散に寄与できると考えられる。
本実施形態によれば、分散剤に上記の性質を有するポリカルボン酸系樹脂のナトリウム塩を用いることにより保護層の塗液に硬化剤を添加する前の前駆液中において、酸化亜鉛等の多価金属化合物の凝集や、沈殿物の発生を防止でき、十分に安定な塗液が得られると考えられる。
前駆液に十分な安定性を付与することにより、冷蔵庫のような低温保管設備や、塗液作製後速やかに使用する設備を必要とせずとも、前駆液の好適な分散状態を維持することができると考えられる。
さらに、前駆液Ｆ−Ｂの凝集が少ないことで、これを用いた塗液Ｆによる保護層が均一に形成され、ガスバリア性包装材料のヘイズの上昇防止に寄与する。また、保護層が均一であることで、ポリアクリル酸のイオン架橋も均一となり、十分なバリア性を得ることができると推察される。
【００６１】
本実施形態において、分散剤は多価金属化合物１００重量％に対して２〜２０重量％含有することが好ましい。
分散剤の配合比を上記の範囲とすることにより、凝集物や沈殿物が生じにくい塗液を得ることができると考えられる。
本実施形態の前駆液Ｆ−Ｂは、使用直前に硬化剤を添加することで塗液Ｆとして調整され、この塗液を塗工して、乾燥させることにより保護層を形成することができる。
硬化剤としては、特に限定されないが、イソシアネート化合物が適している。
【００６２】
≪第２実施形態≫
本実施形態のガスバリア性包装材料は、上述した第１実施形態のガスバリア性包装材料を、レトルト処理、ボイル処理および調湿処理からなる群から選択される少なくとも１種の処理を施すことにより得られるガスバリア性包装材料であって、バリア層を分離し、透過法によってバリア層の赤外線吸収スペクトルと測定した際の、１４９０〜１６５９ｃｍ−１の範囲内の最大ピーク高さ（α）と１６６０〜１７５０ｃｍ−１の範囲内の最大ピーク高さ（β）との比（α／β）が１以上である。
【００６３】
［レトルト処理、ボイル処理および調湿処理］
本実施形態のガスバリア性包装材料は、上記ガスバリア性包装材料に、レトルト処理、ボイル処理および調湿処理からなる群から選択される少なくとも１種の処理を施す。
レトルト処理とは、一般に食品等を保存するために、カビ、酵母、細菌などの微生物を加圧殺菌する方法である。レトルト処理としては、食品を包装したガスバリア性包装材料を、１０５〜１４０℃、０．１５〜０．３ＭＰａで、１０〜１２０分の条件で加圧殺菌処理する方法が挙げられる。
レトルト装置は、加熱蒸気を利用する蒸気式と加圧過熱水を利用する熱水式等があり、内容物となる食品等の殺菌条件に応じて適宜使い分ける。
【００６４】
ボイル処理は、食品等を保存するため湿熱で殺菌する方法である。ボイル処理としては、内容物にもよるが、食品等を包装したガスバリア性包装材料を６０〜１００℃、大気圧下で、１０〜１２０分の条件で殺菌処理を行う方法が挙げられる。
ボイル処理は、熱水槽を用いて行うことが、一定温度の熱水槽の中に浸漬し、一定時間後に取り出すバッチ式と、熱水槽の中をトンネル式に通して殺菌する連続式がある。
【００６５】
調湿処理とは、通常はガスバリア性包装材料を、１０〜９９℃、大気圧下、相対湿度２０〜９９％の雰囲気下に置くことである。調湿時間は、温度と湿度によってその最適な範囲が異なり、低温低湿度であるほど長時間の調湿を必要とし、高温高湿度であるほど短時間で処理を終えることができる。例えば、２０℃で相対湿度８０％の条件下では１０時間以上、４０℃で相対湿度９０％の条件下では３時間以上、６０℃で相対湿度９０％の条件下では３０分以上調湿処理を行えば、充分なガスバリア性を有する積層体とすることができる。また、ガスバリア性包装材料に接着剤を介して他の基材をラミネートした場合は、ラミネートしていない場合に比べて充分なガスバリア性を発現するために必要な調湿時間は長くなる。
【００６６】
本実施形態のガスバリア性包装材料は、第２のバリア層を分離し、透過法により測定される赤外線吸収スペクトルにおける１４９０〜１６５９ｃｍ−１の範囲内の最大ピーク高さ（α）と、１６６０〜１７５０ｃｍ−１の範囲内の最大ピーク高さ（β）との比（α／β）が１以上である。
該赤外線吸収スペクトルは、例えば以下の方法により測定することができる。
まず、第２のバリア層を分離する。分離方法としては、例えば、第２のバリア層を直接、第２の保護層から剥離する方法が挙げられる。
次に、分離した第２のバリア層について、Ｐｅｒｋｉｎ−Ｅｌｍｅｒ社製ＦＴ−ＪＲ１７１０を用いて、透過法によって赤外線吸収スペクトルを測定する。このようにして得られた赤外線吸収スペクトルにおいて、１４９０〜１６５９ｃｍ−１の範囲内に出現するピークの中の最大ピーク高さ（α）と、１６６０〜１７５０ｃｍ−１の範囲内に出現するピークの最大ピーク高さ（β）との比（α／β）を算出する。
【００６７】
本実施形態に用いるポリカルボン酸系重合体がイオン架橋を形成すると、１５６０ｃｍ−１付近にカルボキシル基の塩（−ＣＯＯ−）のＣ＝Ｏ伸縮振動に由来する吸収極大を示し、１４９０〜１６５９ｃｍ−１の範囲内の最大ピーク高さ（α）はイオン架橋がどの程度形成されているかの尺度となる。
一方、イオン架橋を形成する前のカルボキシル基は、１７２０ｃｍ−１付近にカルボキシル基（−ＣＯＯＨ）のＣ＝Ｏ伸縮振動に由来する吸収極大を示し、１６６０〜１７５０ｃｍ−１の範囲内の最大ピーク高さ（β）は、イオン架橋を形成していないカルボキシル基の存在量の尺度となる。
本実施形態の第２のバリア層は、このＩＲピークの比（α／β）が１以上である。赤外線吸収スペクトルピークの比（α／β）が１以上であれば、第２のバリア層中のポリカルボン酸系重合体のカルボキシル基の多くは、多価金属イオンとのイオン架橋を形成していることを示す。イオン架橋が形成されれば、充分な酸素ガスバリア性を得ることができる。
【００６８】
本実施形態のガスバリア性包装材料は、レトルト処理等をしない場合には、前記比（α／β）が１未満であるため、柔軟性を有する。またレトルト処理等をした後は、前記比（α／β）が１以上であるため、ポリカルボン酸系重合体のカルボキシ基の多くが多価金属イオンとのイオン架橋を形成し、十分な酸素バリア性を得ることができる。
【００６９】
本実施形態によれば、レトルト処理等の工程の経ずとも、優れた酸素バリア性および水蒸気バリア性を有するガスバリア性包装材料を提供することができる。また、耐虐待性に優れ、レトルト処理等の高温高圧処理に耐え、かつ、レトルト処理等の高温高圧処理の後は、極めて酸素ガスバリア性に優れる。
その理由としては、支持体上に、第１の接着層、第１のバリア層、第１の保護層が積層されているため、レトルト処理等の工程の経ない場合でも、第１のバリア層に起因する優れた酸素バリア性および水蒸気バリア性を有することができるためと考えられる。
また、第１のバリア層は有機物質に比較して割れやすく、物理的負荷により割れを生じ、酸素バリア性および水蒸気バリア性を低下させることがある。
しかし本実施形態においては、第２のバリア層、第２の保護層が積層されていることにより、レトルト処理前は柔軟性に富んだガスバリア性包装材料とすることができ、屈曲や引張等の物理的負荷を受けても第２のバリア層と保護層は物性を維持でき、優れた耐虐待性を有すると考えられる。
さらに、レトルト処理等の高温高圧処理の後は、第２のバリア層と第２の保護層に起因する酸素バリア性が発現するため、極めて酸素ガスバリア性に優れると推察される。
【００７０】
＜コーティング＞
接着層、第１のバリア層、第２のバリア層および保護層の塗液Ａ、塗液Ｅおよび塗液Ｆの塗工方法としては、特に限定されず、例えばキャスト法、ディッピング法、ロールコーティング法、グラビアコート法、スクリーン印刷法、リバースコート法、スプレーコート法、キットコート法、ダイコート法、メタリングバーコート法、チャンバードクター併用コート法、カーテンコート法等が挙げられる。また、塗工、乾燥は連続的に行われるが、例えば塗液Ｃの乾燥と塗液Ｄの塗工は連続的であっても、巻取り工程や養生工程を経ても良い。
【００７１】
＜乾燥＞
塗液Ａ、塗液Ｅおよび塗液Ｆは、それぞれ、塗工後に、乾燥により溶媒を除去することによって、それぞれ接着層、第１のバリア層、第２のバリア層および保護層を形成する。乾燥の方法としては特に限定は無く、例えば熱風乾燥法、熱ロール接触法、赤外線加熱法、マイクロ波加熱法等の方法が挙げられ、該方法は単独または組み合わせて行ってもよい。乾燥温度としては特に限定は無いが、溶媒として上述した水や、水と有機溶媒との混合溶媒を用いる場合には通常は５０〜１６０℃が好ましい。また乾燥の際の圧力は通常は常圧または減圧下で行うことが好ましく、設備の簡便性の観点から常圧で行うことが好ましい。
【００７２】
＜酸素透過度の範囲＞
本実施形態のガスバリア性包装材料は、温度３０℃、相対湿度７０％における酸素透過度が通常は３００ｃｍ３（ＳＴＰ）／ｍ２・ｄａｙ・ＭＰａ以下であることが好ましく、２００ｃｍ３（ＳＴＰ）／ｍ２・ｄａｙ・ＭＰａ以下であることがより好ましく、１００ｃｍ３（ＳＴＰ）／ｍ２・ｄａｙ・ＭＰａ以下であることが特に好ましく、１０ｃｍ３（ＳＴＰ）／ｍ２・ｄａｙ・ＭＰａ以下であることが最も好ましい。また、本実施形態のガスバリア性包装材料は、前記のレトルト処理、ボイル処理および調湿処理からなる群から選択される少なくとも１種の処理を施す以前の時点で、延伸や屈曲等の応力がかかり、虐待が加えられた場合においても、前記のレトルト処理、ボイル処理および調湿処理からなる群から選択される少なくとも１種の処理を施すことによって、充分なガスバリア性を有する。虐待を加えられた後に前記のレトルト処理、ボイル処理および調湿処理からなる群から選択される少なくとも１種の処理を施した場合の、温度３０℃、相対湿度７０％における酸素透過度が通常は３００ｃｍ３（ＳＴＰ）／ｍ２・ｄａｙ・ＭＰａ以下であることが好ましく、２００ｃｍ３（ＳＴＰ）／ｍ２・ｄａｙ・ＭＰａ以下であることがより好ましく、１００ｃｍ３（ＳＴＰ）／ｍ２・ｄａｙ・ＭＰａ以下あることが特に好ましく、３０ｃｍ３（ＳＴＰ）／ｍ２・ｄａｙ・ＭＰａ以下であることが最も好ましい。
【００７３】
＜水蒸気透過度の範囲＞
本実施形態のガスバリア性包装材料は、温度４０℃、相対湿度９０％における水蒸気透過度が通常は５０ｇ／ｍ２−ｄａｙ以下であることが好ましく、２０ｇ／ｍ２−ｄａｙ以下であることがより好ましく、１０ｇ／ｍ２−ｄａｙ以下であることが特に好ましく、５ｇ／ｍ２−ｄａｙ以下であることが最も好ましい。
【００７４】
＜応用（ラミネーション）＞
本実施形態のガスバリア性包装材料は強度付与、シール性やシール時の易開封性付与、意匠性付与、光遮断性付与等の目的で、ガスバリア性包装材料に、さらに他の基材が積層されていてもよい。また、ガスバリア性包装材料に他の基材を積層した後に、レトルト処理、ボイル処理および調湿処理からなる群から選択される少なくとも１種の処理を施してもよい。他の基材としては目的に応じて適宜選択されるが、通常はプラスチックフィルム類や紙類が好ましい。また、このようなプラスチックフィルムや紙は、1種のものを単独で用いても、２種以上のものを積層しても、プラスチックフィルムと紙を積層して用いてもよい。基材の形態としては特に限定されず、例えば、フィルム、シート、ボトル、カップ、トレー、タンク、チューブ等の形態が挙げられ、ガスバリア性包装材料を積層させる観点より、フィルムやシートが好ましく、また、カップ成型前のシートや、扁平にしたチューブも好ましい。積層方法としては、接着剤を用いてラミネート法により積層する方法が挙げられる。具体的なラミネート法としては、ドライラミネート法、ウェットラミネート法、押出しラミネート法が挙げられる。これら他の基材の積層態様は特に限定されないが、製品としての取扱性の観点から、例えば、
ガスバリア性包装材料／ポリオレフィン
ガスバリア性包装材料／ポリオレフィン(チューブ状)／ガスバリア性包装材料
ガスバリア性包装材料／ナイロン／ポリオレフィン
ガスバリア性包装材料／ポリオレフィン／紙／ポリオレフィン
ポリオレフィン／ガスバリア性包装材料／ポリオレフィン
ポリオレフィン／ガスバリア性包装材料／ナイロン／ポリオレフィン
ポリエチレンテレフタレート／ガスバリア性包装材料／ナイロン／ポリオレフィン
等が挙げられる。また、これらを繰り返し積層させることもできる。各積層体は意匠性付与、光遮断性付与、防湿性付与等の観点より、印刷層や金属やケイ素化合物の蒸着層が積層されていても良い。ガスバリア性包装材料における積層面は、バリア性の観点より、最外層に配置されていないことが好ましい。最外層に配置されると、バリア層等が削られ、バリア性が低下する要因となる。
【実施例】
【００７５】
以下、実施例により本発明をより具体的に説明するが、本発明は以下の実施例に限定されるものではない。
【００７６】
＜評価方法説明＞
＜ラミネーション＞
得られたバリア性包装材料は、接着剤を用い、ＨＩＲＡＮＯ  ＴＥＣＳＥＥＤ製マルチコーターＴＭ−ＭＣにて、Ｎｙ（延伸ナイロンフィルム）およびＣＰＰ（ポリプロピレンフィルム）と順次貼り合わせ、バリア性包装材料／接着剤／Ｎｙ／接着剤／ＣＰＰとした。バリア性包装材料における積層面は接着剤と接するように配置した。接着剤は三井化学ポリウレタン製２液硬化型接着剤、タケラックＡ６２０（主剤）／タケネートＡ６５（硬化剤）を使用し、Ｎｙはユニチカ製延伸ナイロンフィルム、エンブレムＯＮＭＢ（１５μｍ）、ＣＰＰは東レフィルム加工製ポリプロピレンフィルム、トレファンＺＫ９３ＫＭ（６０μｍ）を使用した。得られたラミネートフィルムは貼り合わせ後、４０℃にて３日間養生した。
【００７７】
＜屈曲による虐待試験＞
得られたラミネートフィルムに、テスター産業製ゲルボフレックステスターにて、50回の屈曲を与えた。
＜製袋および水充填＞
得られたラミネートフィルムまたは、屈曲後のラミネートフィルムのＣＰＰどうしを、インパルスシーラーで貼り合わせることにより１００ｍｍ×１４０ｍｍの三方パウチを作製し、水１００ｇを充填した。
＜レトルト処理＞
得られたパウチはレトルト処理(日阪製作所（株）製貯湯式レトルト釜：ＲＣＳ−６０／１０ＴＧ、処理温度１２０℃、処理時間３０分、処理槽圧力２ｋｇ）を実施し、その後、水蒸気透過度・酸素透過度を測定した。
＜酸素ガス透過度の測定＞
包装材料の酸素透過度は、Ｍｏｄｅｒｎ  Ｃｏｎｔｒｏｌ社製酸素透過試験器ＯＸＴＲＡＮＴＭ２／２０を用いて、温度３０℃、相対湿度７０％の条件下で測定した。測定方法は、ＡＳＴＭ  Ｆ１９２７−９８（２００４）に準拠し、測定値は、単位ｃｍ３（ＳＴＰ）／（ｍ２−ｄａｙ−ＭＰａ）で表記した。ここで（ＳＴＰ）は酸素の体積を規定するための標準条件（０℃、１気圧）を意味する。
＜水蒸気透過度の測定＞
包装材料の水蒸気透過度は、Ｍｏｄｅｒｎ  Ｃｏｎｔｒｏｌ社製のＰＥＲＭＡＴＲＡＮ−Ｗ  ３／３１を用いて、温度４０℃、相対湿度９０％における透湿度を測定した（ＡＳＴＭ  Ｆ１２４９−０１）。測定値は、単位ｇ／（ｍ２−ｄａｙ）で表記した。
＜塗液Ｆの前駆液Ｆ−Ｂの分散性＞
保護層の塗液Ｆの前駆液Ｆ−Ｂの分散性は、前駆液Ｆ−Ｂを金属製の一斗缶に封入した後、３０℃の環境で１ヶ月保管した後、凝集物や沈殿の有無を目視にて観察した。
評価は３段階で行い、Ａ：凝集物や沈殿が生じていない、Ｂ：塗液中に凝集物が見られる、Ｃ：凝集物が見られ、かつ、缶底部に沈殿が生じている、とした。
＜ヘイズの測定＞
包装材料のヘイズは日本電色工業製ヘイズメーターＨａｚｅＭｅｔｅｒＮＤＨ２０００を用いて測定した。
【００７８】
塗液Ａ：以下の手順で調製した。
ポリオール、Ｓｉ剤、硬化剤および酢酸エチルを下表１の配合で混合し、塗液Ａを作製した。
ポリオールは、三菱レイヨン製ダイヤナールＬＲ２０９（アクリルポリオール）、
Ｓｉ剤は、信越シリコーン製ＫＢＥ９００７（３−イソシアネートプロピルトリエトキシシラン）、
硬化剤は、三井化学ポリウレタン製タケネートＡ５６（ＩＰＤＩ・ＸＤＩ）、
酢酸エチルは、東京化成工業製酢酸エチルを用いた。
【００７９】
【表１】
2014231365.tif 000003
【００８０】
塗液Ｅ：以下の手順で調製した。
ポリカルボン酸、酸化亜鉛、Ｓｉ剤、蒸留水及び２−プロパノールを下表２の配合で混合し、塗液Ｅを作製した。
ポリカルボン酸は、東亞合成製アロンＡ１０‐Ｈ（ポリアクリル酸）、
酸化亜鉛は、東京化成工業製酸化亜鉛を用いた。
Ｓｉ剤は、信越シリコーン製ＫＢＭ４０３（３−グリシドキシプロピルトリメトキシシラン）、
２−プロパノールは、東京化成工業製２−プロパノールを用いた。
【００８１】
【表２】
2014231365.tif 000004
【００８２】
塗液Ｆ−Ａ：以下の手順で調製した。
酸化亜鉛、ポリカルボン酸系樹脂のナトリウム塩および水を下表３の配合で混合し、塗液Ｆ−Ａを作製した。
酸化亜鉛は、堺化学工業製ＦＩＮＥＸ５０（酸化亜鉛超微粒子）、
ポリカルボン酸系樹脂のナトリウム塩は、東亞合成製アロンＴ−５０（ポリアクリル酸ナトリウム）、を用い、攪拌にはプライミクス製Ｔ．Ｋフィルミックス（高速攪拌機）を使用した。
【００８３】
【表３】
2014231365.tif 000005
【００８４】
得られたＦ−Ａ、ポリエステル樹脂、２−プロパノールおよび水を下表４の配合で混合し、塗液Ｆ−Ｂを作製した。
ポリエステル樹脂は、ユニチカ製エリーテルＫＴ−８８０３、
２−プロパノールは、東京化成工業製２−プロパノールを用いた。
【００８５】
【表４】
2014231365.tif 000006
【００８６】
塗液Ｆ：以下の手順で調製した。
得られたＦ−Ｂ、イソシアネート化合物を下表５の配合で混合し、塗液Ｆを作製した。
イソシアネート化合物は、Ｈｅｎｋｅｌ製Ｌｉｏｆｏｌ  Ｈａｒｄｅｎｅｒ  ＵＲ５８８９−２１を用いた。
【００８７】
【表５】
2014231365.tif 000007
【００８８】
以下、実施例および比較例を示す。なお、特別の記述がない限り、得られたガスバリア性包装材料は、前述の＜評価方法説明＞（＜ラミネーション＞〜＜ヘイズの測定＞）に従って加工し、評価を行った。
【００８９】
［実施例１］
延伸ＰＥＴフィルムを基材とし、上記塗液Ａを乾燥後の厚さが０．２μｍになるように、バーコーターを用いて塗布、乾燥させ、基材／接着層を得た。延伸ＰＥＴフィルムは、東レ製ポリエチレンテレフタレートフィルム、ルミラーＰ６０（１２μｍ）を使用した。
この基材／接着層の接着層上に電子線加熱方式による真空蒸着装置により、金属アルミニウムを蒸発させそこに酸素ガスを導入し、酸化アルミニウムを蒸着して厚さ２０ｎｍの無機蒸着層を形成させることによって、基材／接着層／第１のバリア層を得た。
このようにして得られた基材／接着層／第１のバリア層の第１のバリア層上に上記塗液Ｅ、Ｆを乾燥後の厚さがそれぞれ０．３、０．３μｍになるようにバーコートを用いて順次、塗布、乾燥させ、基材／接着層／第１のバリア層／第２のバリア層／保護層を得た。
また、Ｆの前駆液Ｆ−Ｂの分散性を評価した。
【００９０】
［実施例２］
［実施例１］に記載のＥ、Ｆの塗布、乾燥をグラビア１０色テスト機（富士機械工業製）により行った。
【００９１】
［実施例３］
ラミネート構成を＜ラミネーション＞に記載のＮｙおよびＣＰＰに変えて、扁平なチューブを用い、ガスバリア性包装材料／ポリオレフィン（チューブ状）／ガスバリア性包装材料を得た。また、レトルト処理を＜レトルト処理＞に記載のレトルト処理に変えて、４０℃相対湿度９０％の条件下で１日の調湿処理を実施した以外は［実施例１］に記載と同様にした。酸素透過度測定および水蒸気透過度測定は、得られたガスバリア性包装材料／ポリオレフィン（チューブ状）／ガスバリア性包装材料を切り開くことにより得られた、ガスバリア性包装材料／ポリオレフィンに対して行った。
【００９２】
扁平なチューブは、以下のように成型した。ＬＤＰＥ樹脂を二軸押出機にて吐出させチューブ状に成型した。得られたチューブを水浴にて冷却固化させた後、巻き取ることで扁平なチューブを得た。ＬＤＰＥは日本ポリケム製ノバテックＬＤ  ＬＦ４２０Ｍ、二軸押出機は東芝機械製ＴＥＭ−２６ＳＳ（スクリュー直径：２６ｍｍ、Ｌ／Ｄ＝６０）を使用した。
【００９３】
［実施例４］
［実施例１］記載の塗液Ｆ−Ａにおけるポリカルボン酸系樹脂のナトリウム塩として、日本触媒製アクアリックＤＬ４０Ｓ（ポリアクリル酸ナトリウム固形分濃度４０％）を使用した以外は［実施例１］と同様にした。
【００９４】
［実施例５］
［実施例１］記載の塗液Ｆ−Ａにおけるポリカルボン酸系樹脂のナトリウム塩として、東亞合成製アロンＡ−６３３０（アクリル酸−マレイン酸共重合体ナトリウム固形分濃度４０％）を使用した以外は［実施例１］と同様にした。
【００９５】
［実施例６］
［実施例１］記載の塗液Ｆ−Ａにおけるポリカルボン酸系樹脂のナトリウム塩として、花王製ポイズ５２０（アクリル酸−マレイン酸共重合体ナトリウム固形分濃度４０％）を使用した以外は［実施例１］と同様にした。
【００９６】
［実施例７］
［実施例１］記載の塗液Ｆ−Ａにおけるポリカルボン酸系樹脂のナトリウム塩３ｇをポリカルボン酸系樹脂のナトリウム塩１．５ｇと水１．５ｇに変更した以外は［実施例１］と同様にした。
【００９７】
［実施例８］
［実施例１］記載の塗液Ｆ−Ａにおけるポリカルボン酸系樹脂のナトリウム塩３ｇをポリカルボン酸系樹脂のナトリウム塩１５ｇとし、塗液Ｆ−Ａにおける水を５５ｇに変更した以外は［実施例１］と同様にした。
【００９８】
［比較例１］
延伸ＰＥＴフィルムを基材とし、上記塗液Ｅ、Ｆを乾燥後の厚さがそれぞれ０．３、０．３μｍになるようにバーコートを用いて順次、塗布、乾燥させ、基材／バリア層／保護層を得た。延伸ＰＥＴフィルムは、東レ製ポリエチレンテレフタレートフィルム、ルミラーＰ６０（１２μｍ）を使用した。
【００９９】
［比較例２］
延伸ＰＥＴフィルムを基材とし、上記塗液Ａを乾燥後の厚さが０．２μｍになるように、バーコーターを用いて塗布、乾燥させ、基材／接着層を得た。延伸ＰＥＴフィルムは、東レ製ポリエチレンテレフタレートフィルム、ルミラーＰ６０（１２μｍ）を使用した。
この基材／接着層の接着層上に電子線加熱方式による真空蒸着装置により、金属アルミニウムを蒸発させそこに酸素ガスを導入し、酸化アルミニウムを蒸着して厚さ２０ｎｍの無機蒸着層を形成させることによって、基材／接着層／第１のバリア層を得た。
このようにして得られた基材／接着層／第１のバリア層の第１のバリア層上に上記塗液Ｆを乾燥後の厚さが０．２μｍになるようにバーコートを用いて、塗布、乾燥させ、基材／接着層／第１のバリア層／保護層を得た。
【０１００】
［比較例３］
［実施例１］記載の塗液Ｆ−Ａにおけるポリカルボン酸系樹脂のナトリウム塩に代わり、東亞合成製アロンＡ−６０１２（スルホン酸系共重合体ナトリウム固形分濃度４０％）を使用した以外は［実施例１］と同様にした。
【０１０１】
［比較例４］
［実施例１］記載の塗液Ｆ−Ａにおけるポリカルボン酸系樹脂のナトリウム塩に代わり、花王製エマールＯ（ラウリル酸ナトリウム固形分濃度１００％）１．２ｇと水１．８を使用した以外は［実施例１］と同様にした。
【０１０２】
［比較例５］
［実施例１］記載の塗液Ｆ−Ａにおけるポリカルボン酸系樹脂のナトリウム塩に代わり、花王製コータミン２４Ｐ（第４級アンモニウム塩固形分濃度２０％）を使用した以外は［実施例１］と同様にした。
【０１０３】
［比較例６］
［実施例１］記載の塗液Ｆ−Ａにおいて、ポリカルボン酸系樹脂のナトリウム塩を使用せず、酸化亜鉛３０ｇと水７０ｇにより塗液Ｆ−Ａを得た以外は［実施例１］と同様にした。
【０１０４】
得られた包装材料のラミネートフィルムのレトルト処理前後における、酸素透過度および水蒸気透過度、ならびに包装材料のヘイズ、塗液Ｆの前駆液Ｆ−Ｂの分散性を表６に示す。
以下の表中、
A  :  凝集物・沈殿なし、
B  :  凝集物あり、
C  :  凝集物・沈殿あり、
を示す。
【０１０５】
【表６】
2014231365.tif 000008
【０１０６】
実施例１〜８は、レトルト処理前後、及び屈曲による虐待を行った後にレトルト処理を行った場合において、酸素透過度が非常に低く、バリア性に優れていた。また、レトルト処理前後で水蒸気透過度も非常に低く、バリア性に優れていた。
さらに実施例１〜８における塗液Ｆの前駆液Ｆ−Ｂは、３０℃の環境で１カ月保管した後も凝集物や沈殿が生じておらず、保存安定性に優れていた。